"取り替え可能な形で分析器1の中に挿入されるセンサーカートリッジ4の測定流路5の内部表面に少なくとも部分的に親水性ポリマーを適用するための方法であって、前記の測定流路5が少なくとも1個のセンサー要素を含み、以下:aセンサーカートリッジ4をその分析器1の中に挿入し、bキトサンまたはキトサン誘導体を含有する水溶液をそのセンサーカートリッジ4の測定流路5の中に入れ、前記のキトサンまたはキトサン誘導体が10~100、好ましくは50~100、特に好ましくは70~95の脱アセチル化の程度を有し、そしてc前記のキトサンまたはキトサン誘導体を含有する水溶液を特定の滞留時間の後に気体または液体媒体により置き換え、キトサンまたはキトサン誘導体の残留物がその測定流路5の内部表面上およびその測定流路5に隣接する少なくとも1個のセンサー要素の部品上に残り、その内部表面およびその測定流路5に隣接する部品を親水化することを特徴とする、前記方法。工程bおよびcが交互に繰り返し実行され、親水化が向上することを特徴とする、請求項1に記載の方法。既に使用されているセンサーカートリッジ4が工程bおよびcに従って予め決められた時間間隔で処理されることを特徴とする、請求項1または2に記載の方法。キトサンまたはキトサン誘導体を含有する前記水溶液が7未満のpH、好ましくは6.4~6.8のpH値を有することを特徴とする、請求項1~3のいずれかに記載の方法。キトサンまたはキトサン誘導体を含有する前記水溶液が、好ましくは5~30秒の短い滞留時間の後に、キトサンまたはキトサン誘導体を含有する前記水溶液よりも高いpH値を有する液体媒体により置き換えられることを特徴とする、請求項1~4のいずれかに記載の方法。キトサンまたはキトサン誘導体を含有する水溶液の置き換えにおいて用いられる前記液体媒体が、好ましくはその分析器の弱アルカリ性の操作上の流体、例えばすすぎ、較正または品質管理用流体であることを特徴とする、請求項5に記載の方法。キトサンまたはキトサン誘導体を含有する前記水溶液が取り替え可能な形で分析器1の中に挿入することができる流体パック2から取り出され、それが分析器1のための操作上の流体、例えばすすぎ、較正または品質管理用流体を含有することを特徴とする、請求項1~6のいずれかに記載の方法。少なくとも1個のセンサー要素を有する測定流路5を有するセンサーカートリッジ4であって、取り替え可能な形で分析器1の中に挿入することができ、少なくとも1個のセンサー要素を含む前記測定流路5の内部表面が少なくとも部分的に親水性ポリマーでコートされており、該内部表面および該測定流路5に隣接する少なくとも1個のセンサー要素の部品が、キトサンもしくはキトサン誘導体を含有する、またはキトサンもしくはキトサン誘導体からなる島状の、または完全なコーティングを備えることを特徴とする、前記センサーカートリッジ。取り替え可能な形で分析器1の中に挿入することができ、分析器1のためのすすぎ、較正および/または品質管理用流体を含む少なくとも1個の容器A、B、Cを有する流体パック2であって、前記流体パック2のすすぎ、較正および/または品質管理用流体の1つまたは前記流体パック2の別個の容器D中の水溶液が追加でキトサンまたはキトサン誘導体を含有し、該キトサンまたはキトサン誘導体が10~100、好ましくは50~100、特に好ましくは70~95の脱アセチル化の程度を有することを特徴とする、前記流体パック。前記すすぎ、較正および/または品質管理用流体または前記別個の容器中の水溶液中のキトサンまたはキトサン誘導体の濃度が0.03g/l~3g/l、好ましくは約0.3g/lであることを特徴とする、請求項9に記載の流体パック2。測定流路5の内部表面上および該測定流路5上に隣接する少なくとも1個のセンサー要素の部品上に、島状の、または完全なコーティングを生成するための、キトサンまたはキトサン誘導体の使用。実験結果キトサン溶液の調製キトサン溶液は工場において以下のスキームに従って調製される:キトサンを酸中で溶解させる緩衝剤を用いて特定のpH値を設定する鉱酸および全ての塩基を酸性およびアルカリ性構成要素として用いることができる;緩衝系を確立するために、有機性HEPES塩基をHepes-Na塩として用いるのが好都合であろう。キトサンの原料として製品Sigma448877Sigma-Aldrichを用い、それは75~100の脱アセチル化の程度を有すると特定されている。その製品はさらに流体力学的パラメーターにより特定されている。以下の実施例においてキトサンを用い、それは製造業者により82の脱アセチル化の程度および300~400kdaの平均分子量を有すると特定されていた。例えば表1において示した配合が有効であることが分かっている示した濃度は最終的な体積での調製された溶液の濃度である。その溶液は保存剤も含有していてよい。この溶液のpH値はおおよそ6.7である。配合表の作成において、その溶液の適用可能性はキトサン濃度だけでなくpH設定にも高度に依存することが分かっている。高いpHではその溶液はそのポリマーの沈殿のため不安定になるであろう。その溶液のpHが低すぎる場合、その内部表面のコーティングは不十分であろう。これらの依存性を、図4の概略図においてpH値を横座標に、キトサン含有量を縦座標に割り当てて視覚化する。好ましくは、そのキトサン溶液はその分析器の試薬パック2の中に、具体的には図1のバッグ様容器Dの中に含有される欧州特許第2077452A1号も参照。その流体パック2の容器Dの中に含有されているキトサン溶液は、自動化されたプロセスによりセンサーカートリッジ4の測定流路5の中に吸引され、約5~30秒間の滞留時間の間そこに留まり、その間にその測定流路5の内部表面はキトサンで少なくとも部分的にコートされる。ここで測定流路5を空にしてそのセンサーカートリッジが特定の乾燥期間の後にその設計された使用のために準備され、またはそのキトサン溶液をいくらか高いpHを有する操作上の流体の1種類により直接置き換え、その2種類の溶液が層流により段階的な方式で混合されるかのどちらかである。本発明の文脈において、意外なことに、その増大するpH値のためこの混合はその測定流路の内部表面上のキトサンの沈殿にプラスの影響を有することが分かっている。そのセンサーカートリッジの測定流路の内部表面をキトサンで少なくとも部分的にコートするプロセスは、そのセンサーカートリッジの最初の使用または活性化の前に実施される。そのプロセスを、そのセンサーカートリッジの用いられている期間の間に、そのセンサーカートリッジの測定流路の内部表面のキトサンによる少なくとも部分的なコーティングを維持する、または再生するために繰り返し実施することも可能である。キトサンの湿潤作用は少なくとも一定の期間の間持続することが分かっている。多糖類の沈着はそのセンサー流路の表面の限られた時間の親水化を引き起こす。下記の表2に含まれるデータは、典型的な測定系における湿潤溶液の作用を示す。センサーアレイを有する試料流路例えばWO2009/062940参照が用いられる。金属接点がそのセンサーの間に配置されており、それは通常の使用において電気的接触により試料を決定する役目を果たす。その系はその測定流路内の気泡を同定するために用いることもできる米国特許第4,358,423号参照。その実験において新しいセンサーカートリッジを初めて使用した。そのようなカートリッジにおいて、その測定流路は乾燥しており、まだ流体と接触したことがなかった。そのセンサー流路の試験流体による最初の充填を実施した。この事例で用いた試験流体は、操作上の流体A/B、血液Cまたはキトサン溶液Dであった。用いた操作上の流体は較正用流体の役目を果たし、設定された濃度のガスO2/CO2および7.35のpH値を有する塩および緩衝剤の水溶液である。それに続くそのセンサー流路の操作上の流体による交互の充填および排出の間、ガスの泡の監視を実施した。百分率により示されているように、その較正溶液中の界面活性剤添加物は気泡の強烈な低減を引き起こす実験B。しかし、その界面活性剤添加物をその実験で用いられた濃度で実現することはできない。血液による最初の湿潤も、次に続く操作上の流体による充填プロセスにプラスの作用を有する実験C。これは既知の作用であり、それはおそらく特定のタンパク質の沈着によるものである。キトサンによる最初の湿潤実験Dは、ポリマー沈着により気泡の著しい低減を引き起こす。気泡形成の頻度は実験Bにおける頻度と同様に低いが、実験Dにおける操作上の流体は界面活性剤を含有していない。水による表面の湿潤挙動における異なるキトサン類の作用支持体表面をキトサン溶液で処理することの作用は、例えばその水による湿潤挙動を測定することにより判定することができる。この目的のため、表面上の水滴の接触角を前進および後退方式の両方で測定する。図5は両方の手順を説明している。前進方式左側参照において、その前進角αは流体が細管Kにより加えられた際に液滴Tと表面Fの間に瞬間的に生じる角度である尺度として決定され、後退方式において、その液滴Tは部分的に吸い上げられ、その表面F上のその流体の慣性を後退角βにより測定する。キトサン溶液で処理した表面は前進および後退角の間の大きな差を示し、それは接触角ヒステリシスと呼ばれる挙動であり、理想的な熱力学的挙動からの偏差として、表面エネルギーの不均一性により説明される。従って、測定流路のキトサン溶液による記述された処理において、最初の疎水性流路表面のコーティングは部分的に、そして領域domainsまたは島の形でのみ起こっていると仮定しなければならない。しかし、そのセンサー要素を有する測定流路はその分析器が使用されている間ほとんど永続的に流体で満たされており、従って後退挙動は前進挙動よりもそのセンサーの湿潤にとって重要である。以下の様々なキトサン類の記述において、後退角βのみを考慮する。実験の記述支持体ポリエチレン表面をキトサンを含有する水溶液中に30秒間浸漬する。次いでその溶液を水性緩衝溶液pH7.3により洗い落とす。そのすすぎ液を乾燥させた後、その表面に対して湿潤角試験を行う。用いた測定装置はDataphysics登録商標ContactAngleSystemsOCAである。その湿潤角は後退方式で決定される。7μlの蒸留水をディスペンサーにより適用し、次いで5μlを吸い上げて除く。その残留する液滴Tの後退角βを画像処理により決定する。キトサンの個々のタイプは脱アセチル化の程度および分子量分布により特性付けされている。後者は決定するのが非常に難しいため、専門的なキトサン製品は規格化された流体力学的方法酢酸中1パーセント溶液の粘度を利用している。mPasでの粘度の値が特性として用いられ、平均分子量の間接的な尺度として役立つ。次の表4は、様々なキトサン類に関する湿潤プロセスの後の後退角βの低減を示す。基準値として、キトサンを含まない緩衝液による湿潤の後の値を用いた。脱アセチル化の程度および分子量の範囲は仕様として与えられている。製造業者によれば、与えられた分子量の範囲はそれぞれの製品の平均モル質量に関して典型的なものである。次の表5は、センサー流路において典型的に用いられる様々な物質上でのその湿潤手順の作用を示す。上記の湿潤溶液の1種類、具体的には製造業者により特定された82の脱アセチル化および300~400kdaの平均分子量を有するChitosanSigma448877を含む溶液をその実験に関して用いた。Barex登録商標はINEOSUSALLC米国デラウェアシティのアクリロニトリル-アクリル酸メチルコポリマーANMAである。このように、好ましくは50~800kdaの分子量範囲の、70~95の脱アセチル化を有するキトサン類が有効であり、その湿潤手順は異なる物質上での湿潤を向上させるであろうことが示された。しかし、本発明の文脈において、より低いもしくはより高い分子量またはより低いもしくはより高い脱アセチル化を有するキトサンまたはキトサン誘導体を用いることも可能であろう。その分子量範囲は1kdaから5000kdaまでに及んでよく、脱アセチル化の程度は10~100であってよい。"